АЛИФАТИЧЕСКИЕ ОТВЕРЖДАЕМЫЕ ВЛАГОЙ СМОЛЫ, КОМПОЗИЦИИ ДЛЯ ПОКРЫТИЙ И СВЯЗАННЫЕ С НИМИ СПОСОБЫ

1. Отверждаемая влагой смола, содержащая:
материал с функциональными алифатическими изоцианатными группами; и
материал с функциональными циклоалифатическими изоцианатными группами;
где композиция для покрытий, содержащая смолу, не демонстрирует значительного натека при нанесении с толщиной влажной пленки, по меньшей мере, 6 мил, и где композиция для покрытий не демонстрирует значительного пузырения при отверждении до толщины сухой пленки, по меньшей мере, 6 мил.
2. Смола по п.1, в которой материал с функциональными алифатическими изоцианатными группами содержит продукт реакции гексаметилен диизоцианата и гидрокси-функционального простого эфирного соединения.
3. Смола по п.1, в которой материал с функциональными алифатическими изоцианатными группами содержит аллофанатный продукт реакции гексаметилен диизоцианата и гидрокси-функционального простого эфирного соединения.
4. Смола по п.1, в которой материал с функциональными алифатическими изоцианатными группами содержит аллофанатный продукт реакции гексаметилен диизоцианата и гидрокси-функционального простого полиэфира.
5. Смола по п.1, в которой материал с функциональными алифатическими изоцианатными группами содержит аллофанатный продукт реакции гексаметилен диизоцианата и гидрокси-функционального простого полиэфира, полученный с применением ДЦМ катализа.
6. Смола по п.1, в которой материал с функциональными алифатическими изоцианатными группами содержит аллофанатный продукт реакции гексаметилен диизоцианата и гидрокси-функционального простого эфирного соединения, причем материал с функциональными алифатическими изоцианатными группами имеет количество изоцианатных групп, по меньшей мере, 4, температуру стеклования менее -40°C и %NCO менее 10%.
7. Смола по п.1, в которой материал с функциональными циклоалифатическими изоцианатными группами содержит продукт реакции изофорон диизоцианата и монофункционального спирта.
8. Смола по п.1, в которой материал с функциональными циклоалифатическими изоцианатными группами содержит аллофанат-модифицированный изоциануратный тримерный продукт реакции изофорон диизоцианата и монофункционального спирта.
9. Смола по п.1, в которой материал с функциональными циклоалифатическими изоцианатными группами содержит аллофанат-модифицированный изоциануратный тримерный продукт реакции изофорон диизоцианата и монофункционального спирта, выбранного из группы, состоящей из метанола, этанола, н-пропанола, изопропанола, изомеров бутанола, изомеров пентанола, изомеров гексанола, изомеров гептанола, изомеров октанола, изомеров нонанола, изомеров деканола, 2-этилгексанола, триметилгексанола, циклогексанола, жирных спиртов, содержащих от 11 до 20 атомов углерода, винилового спирта, аллилового спирта и любых их комбинаций.
10. Смола по п.1, где материал с функциональными циклоалифатическими изоцианатными группами содержит продукт реакции изофорон диизоцианата и монофункционального спирта, причем материал с функциональными циклоалифатическими изоцианатными группами имеет изоцианатную функциональность, по меньшей мере, 2,3 и температуру стеклования между 25°C и 65°C.
11. Смола по п.1, имеющая массовое отношение материала с функциональными циклоалифатическими изоцианатными группами к материалу с функциональными алифатическими изоцианатными группами от 95:5 до 50:50.
12. Композиция для покрытий, содержащая отверждаемую влагой смолу по п.1.
13. Способ повышения устойчивости к натекам, устойчивости к пузырению и атмосферостойкости композиции для покрытий, при этом способ содержит:
получение композиции для покрытий, содержащей отверждаемую влагой смолу, при этом смола содержит:
материал с функциональными алифатическими изоцианатными группами; и
материал с функциональными циклоалифатическими изоцианатными группами;
где композиция для покрытий, содержащая смолу, не демонстрирует существенного натека при нанесении с толщиной влажной пленки, по меньшей мере, 6 мил, и где композиция для покрытий не демонстрирует значительного пузырения при отверждении до толщины сухой пленки, по меньшей мере, 6 мил.
14. Способ по п.13, в котором материал с функциональными алифатическими изоцианатными группами содержит продукт реакции гексаметилена диизоцианат и гидрокси-функционального простого эфирного соединения.
15. Способ по п.13, в котором материал с функциональными алифатическими изоцианатными группами содержит аллофанатный продукт реакции гексаметилен диизоцианата и гидрокси-функционального простого эфирного соединения.
16. Способ по п.13, в котором материал с функциональными алифатическими изоцианатными группами содержит аллофанатный продукт реакции гексаметилен диизоцианата и гидрокси-функционального простого полиэфира.
17. Способ по п.13, в котором материал с функциональными алифатическими изоцианатными группами содержит аллофанатный продукт реакции гексаметилен диизоцианата и гидрокси-функционального простого полиэфира, полученный с применением ДЦМ катализа.
18. Способ по п.13, в котором материал с функциональными алифатическими изоцианатными группами содержит аллофанатный продукт реакции гексаметилен диизоцианата и гидрокси-функционального простого эфирного соединения, причем материал с функциональными алифатическими изоцианатными группами имеет изоцианатную функциональность, по меньшей мере, 4, температуру стеклования менее -40°C и %NCO менее 10%.
19. Способ по п.13, в котором материал с функциональными циклоалифатическими изоцианатными группами содержит продукт реакции изофорон диизоцианата и монофункционального спирта.
20. Способ по п.13, в котором материал с функциональными циклоалифатическими изоцианатными группами содержит аллофанат-модифицированный изоциануратный тримерный продукт реакции изофорон диизоцианата и монофункционального спирта.
21. Способ по п.13, в котором материал с функциональными циклоалифатическими изоцианатными группами содержит аллофанат-модифицированный изоциануратный тримерный продукт реакции изофорон диизоцианата и монофункционального спирта, выбранного из группы, состоящей из метанола, этанола, н-пропанола, изопропанола, изомеров бутанола, изомеров пентанола, изомеров гексанола, изомеров гептанола, изомеров октанола, изомеров нонанола, изомеров деканола, 2-этилгексанола, триметилгексанола, циклогексанола, жирных спиртов, содержащих от 11 до 20 атомов углерода, винилового спирта, аллилового спирта и любых их комбинаций.
22. Способ по п.13, в котором материал с функциональными циклоалифатическими изоцианатными группами содержит продукт реакции изофорон диизоцианата и монофункционального спирта, причем материал с функциональными циклоалифатическими изоцианатными группами имеет изоцианатную функциональность, по меньшей мере, 2,3 и температуру стеклования между 25°C и 65°C.
23. Способ по п.13, в котором смола имеет массовое отношение материала с функциональными циклоалифатическими изоцианатными группами к материалу с функциональными алифатическими изоцианатными группами от 95:5 до 50:50.